【手続補正書】
【提出日】平成21年5月8日(2009.5.8)
【手続補正１】
【補正対象書類名】特許請求の範囲
【補正対象項目名】全文
【補正方法】変更
【補正の内容】
【特許請求の範囲】
【請求項１】
（ａ）テトラヒドロフランおよびエチレンオキシドを共重合させることによって誘導された構成単位を含むポリ（テトラメチレン−コ−エチレンエーテル）グリコールであって、エチレンオキシドに由来する単位の部分が前記ポリ（テトラメチレン−コ−エチレンエーテル）グリコール中に約３７超〜約７０モルパーセント、好ましくは約３７超〜約５８モルパーセントで存在し、前記グリコールの数平均分子量が約１９００ダルトン〜約４０００ダルトン、好ましくは約１９００ダルトン〜約３０００ダルトンであるポリ（テトラメチレン−コ−エチレンエーテル）グリコールと、
（ｂ）少なくとも１種のジイソシアネートと、
（ｃ）エチレンジアミン、１，３−ブタンジアミン、１，４−ブタンジアミン、１，３−ジアミノ−２，２−ジメチルブタン、１，６−ヘキサンジアミン、１，２−プロパンジアミン、１，３−プロパンジアミン、Ｎ−メチルアミノビス（３−プロピルアミン）、２−メチル−１，５−ペンタンジアミン、１，５−ジアミノペンタン、１，４−シクロヘキサンジアミン、１，３−ジアミノ−４−メチルシクロヘキサン、１，３−シクロヘキサン−ジアミン、１，１−メチレン−ビス（４，４’−ジアミノヘキサン）、３−アミノメチル−３，５，５−トリメチルシクロヘキサン、１，３−ジアミノペンタン、ｍ−キシリレンジアミン、ヒドラジン、およびそれらの混合物からなる群から選択された少なくとも１種のジアミン鎖延長剤と
の反応生成物を含むことを特徴とするポリウレタンウレア。
【請求項２】
（ａ）テトラヒドロフランおよびエチレンオキシドを共重合させることによって誘導された構成単位を含むポリ（テトラメチレン−コ−エチレンエーテル）グリコールであって、エチレンオキシドに由来する単位の部分が前記ポリ（テトラメチレン−コ−エチレンエーテル）グリコール中に約３７超〜約７０モルパーセントで存在し、前記グリコールの数平均分子量が約１９００ダルトン〜約４０００ダルトンであるポリ（テトラメチレン−コ−エチレンエーテル）グリコールと、
（ｂ）少なくとも１種のジイソシアネートと、
（ｃ）約０〜約２０モルパーセントの共延長剤を有する鎖延長剤としてのエチレンジアミンと
の反応生成物を含むことを特徴とするポリウレタンウレア。
【請求項３】
請求項１または請求項２に記載のポリウレタンウレア反応生成物を含むことを特徴とするスパンデックス。
【請求項４】
（ａ）テトラヒドロフランおよびエチレンオキシドを共重合させることによって誘導された構成単位を含むポリ（テトラメチレン−コ−エチレンエーテル）グリコールであって、エチレンオキシドに由来する単位の部分が前記ポリ（テトラメチレン−コ−エチレンエーテル）グリコール中に約３７超〜約７０モルパーセントで存在し、前記グリコールの数平均分子量が約１９００ダルトン〜約４０００ダルトンであるポリ（テトラメチレン−コ−エチレンエーテル）グリコールと、
（ｂ）少なくとも１種のジイソシアネートと、
（ｃ）約０〜約２０モルパーセントの共延長剤を有する少なくとも１種のジオール鎖延長剤と
の反応生成物を含むことを特徴とするポリウレタン。
【請求項５】
請求項４に記載のポリウレタン反応生成物を含むことを特徴とするスパンデックス。
【請求項６】
（ａ）テトラヒドロフランおよびエチレンオキシドを共重合させることによって誘導された構成単位を含むポリ（テトラメチレン−コ−エチレンエーテル）グリコールであって、エチレンオキシドに由来する単位の部分が前記ポリ（テトラメチレン−コ−エチレンエーテル）グリコール中に約３７超〜約７０モルパーセントで存在し、前記グリコールの数平均分子量が約１９００ダルトン〜約４０００ダルトンであるポリ（テトラメチレン−コ−エチレンエーテル）グリコールを、少なくとも１種のジイソシアネートと接触させてキャップされたグリコールを形成する工程と、
（ｂ）任意選択的に（ａ）の生成物に溶媒を加える工程と、
（ｃ）（ｂ）の生成物を少なくとも１種のジアミンまたはジオール鎖延長剤と接触させる工程と、
（ｄ）（ｃ）の生成物を紡糸してスパンデックスを形成する工程と
を含むことを特徴とするスパンデックスの製造方法。
【請求項７】
請求項３または請求項５に記載のスパンデックスを含むことを特徴とする布。
【請求項８】
請求項７に記載の布を含むことを特徴とする衣服または織物品。
【請求項９】
請求項１または請求項２に記載のポリウレタンウレアを含むことを特徴とする分散系、コーティング、フィルム、接着剤、エラストマー、または造形品。
【請求項１０】
請求項４に記載のポリウレタンを含むことを特徴とする分散系、コーティング、フィルム、接着剤、エラストマー、または造形品。
【手続補正２】
【補正対象書類名】明細書
【補正対象項目名】００９１
【補正方法】変更
【補正の内容】
【００９１】
【表１１】
2009516770.tif 000001
本発明は以下の実施の態様を含むものである。
１．（ａ）テトラヒドロフランおよびエチレンオキシドを共重合させることによって誘導された構成単位を含むポリ（テトラメチレン−コ−エチレンエーテル）グリコールであって、エチレンオキシドに由来する単位の部分が前記ポリ（テトラメチレン−コ−エチレンエーテル）グリコール中に約３７超〜約７０モルパーセント、好ましくは約３７超〜約５８モルパーセントで存在し、前記グリコールの数平均分子量が約１９００ダルトン〜約４０００ダルトン、好ましくは約１９００ダルトン〜約３０００ダルトンであるポリ（テトラメチレン−コ−エチレンエーテル）グリコールと、
（ｂ）少なくとも１種のジイソシアネートと、
（ｃ）エチレンジアミン、１，３−ブタンジアミン、１，４−ブタンジアミン、１，３−ジアミノ−２，２−ジメチルブタン、１，６−ヘキサンジアミン、１，２−プロパンジアミン、１，３−プロパンジアミン、Ｎ−メチルアミノビス（３−プロピルアミン）、２−メチル−１，５−ペンタンジアミン、１，５−ジアミノペンタン、１，４−シクロヘキサンジアミン、１，３−ジアミノ−４−メチルシクロヘキサン、１，３−シクロヘキサン−ジアミン、１，１−メチレン−ビス（４，４’−ジアミノヘキサン）、３−アミノメチル−３，５，５−トリメチルシクロヘキサン、１，３−ジアミノペンタン、ｍ−キシリレンジアミン、ヒドラジン、およびそれらの混合物からなる群から選択された少なくとも１種のジアミン鎖延長剤と
の反応生成物を含むことを特徴とするポリウレタンウレア。
２．（ａ）テトラヒドロフランおよびエチレンオキシドを共重合させることによって誘導された構成単位を含むポリ（テトラメチレン−コ−エチレンエーテル）グリコールであって、エチレンオキシドに由来する単位の部分が前記ポリ（テトラメチレン−コ−エチレンエーテル）グリコール中に約３７超〜約７０モルパーセントで存在し、前記グリコールの数平均分子量が約１９００ダルトン〜約４０００ダルトンであるポリ（テトラメチレン−コ−エチレンエーテル）グリコールと、
（ｂ）少なくとも１種のジイソシアネートと、
（ｃ）約０〜約２０モルパーセントの共延長剤を有する鎖延長剤としてのエチレンジアミンと
の反応生成物を含むことを特徴とするポリウレタンウレア。
３．前記１または前記２に記載のポリウレタンウレア反応生成物を含むことを特徴とするスパンデックス。
４．前記ポリウレタンウレアが、約１．２〜約２．３のポリ（テトラメチレン−コ−エチレンエーテル）グリコールに対するジイソシアネートのモル比を有することを特徴とする前記３に記載のスパンデックス。
５．ジイソシアネートが１−イソシアナト−４−［（４−イソシアナトフェニル）メチル］ベンゼン、１−イソシアナト−２−［（４−イソシアナトフェニル）メチル］ベンゼン、およびそれらの混合物からなる群から選択されることを特徴とする前記３に記載のスパンデックス。
６．第１伸びサイクルでデニール当たり約０．１１〜約０．２４グラムの３００％伸びにおけるロードパワーを有することを特徴とする前記３に記載のスパンデックス。
７．第５伸びサイクルでデニール当たり約０．０２７〜約０．０４３グラムの２００％伸びにおけるアンロードパワーを有することを特徴とする前記３に記載のスパンデックス。
８．第１伸びサイクルでデニール当たり約０．０７５〜約０．１６５グラムの２００％伸びにおけるロードパワーを有することを特徴とする前記３に記載のスパンデックス。
９．スパンデックスが、毎分約８００メートルを上回る速度で紡糸されることを特徴とする前記６〜前記８のいずれか一項に記載のスパンデックス。
１０．（ａ）テトラヒドロフランおよびエチレンオキシドを共重合させることによって誘導された構成単位を含むポリ（テトラメチレン−コ−エチレンエーテル）グリコールであって、エチレンオキシドに由来する単位の部分が前記ポリ（テトラメチレン−コ−エチレンエーテル）グリコール中に約３７超〜約７０モルパーセントで存在し、前記グリコールの数平均分子量が約１９００ダルトン〜約４０００ダルトンであるポリ（テトラメチレン−コ−エチレンエーテル）グリコールと、
（ｂ）少なくとも１種のジイソシアネートと、
（ｃ）約０〜約２０モルパーセントの共延長剤を有する少なくとも１種のジオール鎖延長剤と
の反応生成物を含むことを特徴とするポリウレタン。
１１．前記１０に記載のポリウレタン反応生成物を含むことを特徴とするスパンデックス。
１２．（ａ）テトラヒドロフランおよびエチレンオキシドを共重合させることによって誘導された構成単位を含むポリ（テトラメチレン−コ−エチレンエーテル）グリコールであって、エチレンオキシドに由来する単位の部分が前記ポリ（テトラメチレン−コ−エチレンエーテル）グリコール中に約３７超〜約７０モルパーセントで存在し、前記グリコールの数平均分子量が約１９００ダルトン〜約４０００ダルトンであるポリ（テトラメチレン−コ−エチレンエーテル）グリコールを、少なくとも１種のジイソシアネートと接触させてキャップされたグリコールを形成する工程と、
（ｂ）任意選択的に（ａ）の生成物に溶媒を加える工程と、
（ｃ）（ｂ）の生成物を少なくとも１種のジアミンまたはジオール鎖延長剤と接触させる工程と、
（ｄ）（ｃ）の生成物を紡糸してスパンデックスを形成する工程と
を含むことを特徴とするスパンデックスの製造方法。
１３．スパンデックスを形成するための紡糸が乾式紡糸であり、前記ポリ（テトラメチレン−コ−エチレンエーテル）グリコールが約１９００ダルトン〜約３０００ダルトンの分子量を有することを特徴とする前記１２に記載の方法。
１４．前記３または前記１１に記載のスパンデックスを含むことを特徴とする布。
１５．前記１４に記載の布を含むことを特徴とする衣服または織物品。
１６．前記１または前記２に記載のポリウレタンウレアを含むことを特徴とする分散系、コーティング、フィルム、接着剤、エラストマー、または造形品。
１７．前記１０に記載のポリウレタンを含むことを特徴とする分散系、コーティング、フィルム、接着剤、エラストマー、または造形品。